(57)【特許請求の範囲】
【請求項１】
表面層と裏面層とを結接糸でタックしてなる三層構造編地において、該結接糸が中空糸で構成されており、かつ編地の厚さが０．５〜１．２ｍｍ、目付けが８０〜２００ｇ／ｍ2であり、かつ保温性αが１８％以上であることを特徴とする軽量保温編地を用いてなる肌着衣料。
【請求項２】
該結接糸が総繊度が２０〜１７０デシテックス、単糸の繊度が１〜１０デシテックス、単糸の中空率が１０〜５５％のポリエステルマルチフィラメント糸である請求項１記載の軽量保温編地を用いてなる肌着衣料。
【請求項３】
結接糸で形成される中間層の目付けが２５〜６０ｇ／ｍ2である請求項１または請求項２に記載の軽量保温編地を用いてなる肌着衣料。
【請求項４】
表面層が主として総繊度２０〜１７０デシテックス、単糸繊度０．１〜２０デシテックスのポリエステルウーリー糸で形成されている請求項１〜３のいずれか１項に記載の軽量保温編地を用いてなる肌着衣料。
【請求項５】
裏面層が主として天然繊維、合成繊維、再生繊維、半合成繊維の群より選択された少なくとも１種の繊維である請求項１〜４のいずれか１項に記載の軽量保温編地を用いてなる肌着衣料。
【請求項６】
編地が丸編である請求項１〜５のいずれか１項に記載の軽量保温編地を用いてなる肌着衣料。
【発明の詳細な説明】
【０００１】
【発明の属する技術分野】
本発明は、表裏の地組織を結接糸でタックした三層構造編地に関し、さらに詳しくは、軽量性があり、保温性に優れた編地に関するものである。用途としては、高い保温性を必要とする肌着などに好適に使用される。
【０００２】
【従来の技術】
一般に、表裏の地組織を結接糸でタックした三層構造編地は、軽量で嵩高性や保温性に優れるとともに、汎用性のある外観から、スポーツ衣料用途のトレーニングウェアーや子供、婦人用のカジュアル商品など広く用いられている。しかし、肌着用途では直接肌に接触するため、さらに一層の軽量性と保温性が求められるのが現状である。
【０００３】
また、従来の肌着編物としては綿などの天然繊維もしくは天然繊維と合成繊維、再生繊維、半合成繊維などとを組み合わせて丸編機でフライスあるいは天竺組織に編成されたものが主として使用されている。これらの従来の肌着編物では、さらに一層の保温性が求められているため、これまでは表面あるいは裏面を起毛したり、遠赤外線や近赤外線を吸収する物質を練りこんだ繊維、あるいは空気中の湿度を吸収することにより発熱する繊維等の機能繊維を使用することで優れた保温性が確保されていた。しかるに起毛では厚みが極端に増したり、また、これまでの機能繊維を使用した組織ではさらに保温性を上げるために組織上厚みを増す必要があり、その結果重量増となる欠点があった。
【０００４】
【発明が解決しようとする課題】
本発明の目的は、上記従来技術の有する問題点を解消し、厚さが薄く軽量であるにもかかわらず、高い保温性を有する軽量保温編地を提供することにある。
【０００５】
【課題を解決するための手段】
上記目的を達成するため、本発明の軽量保温編地を用いてなる肌着衣料は次の構成を有する。
１．表面層と裏面層とを結接糸でタックしてなる三層構造編地において、該結接糸が中空糸で構成されており、かつ編地の厚さが０．５〜１．２ｍｍ、目付けが８０〜２００ｇ／ｍ2であり、かつ保温性αが１８％以上であることを特徴とする軽量保温編地を用いてなる肌着衣料。
２．該結接糸が総繊度が２０〜１７０デシテックス、単糸の繊度が１〜１０デシテックス、単糸の中空率が１０〜５５％のポリエステルマルチフィラメント糸である上記１記載の軽量保温編地を用いてなる肌着衣料。
３．結接糸で形成される中間層の目付けが２５〜６０ｇ／ｍ2である上記１または上記２に記載の軽量保温編地を用いてなる肌着衣料。
４．表面層が主として総繊度２０〜１７０デシテックス、単糸繊度０．１〜２０デシテックスのポリエステルウーリー糸で形成されている上記１〜３のいずれか１項に記載の軽量保温編地を用いてなる肌着衣料。
５．裏面層が主として天然繊維、合成繊維、再生繊維、半合成繊維の群より選択された少なくとも１種の繊維である上記１〜４のいずれか１項に記載の軽量保温編地を用いてなる肌着衣料。
６．編地が丸編である上記１〜５のいずれか１項に記載の軽量保温編地を用いてなる肌着衣料。
【０００６】
【発明の実施の形態】
以下、本発明の軽量保温編地を詳細に説明する。
【０００７】
本発明の軽量保温裏地は、表面層と裏面層とを結接糸でタックしてなる三層構造編地であって該結接糸が中空糸で構成されていることを特徴とする。ここで、表面層は着用の際に外気側に位置する面であり、裏面層は保温する側に位置する面である。該表面層と裏面層は結接糸でタックされ、三層構造編地が形成される。
【０００８】
図１は、本発明の軽量保温編地の一例を示す側面図であり、表面層１と裏面層２とが結接糸３でタックされており、結接糸３は中空糸で構成される。
【０００９】
本発明の軽量保温編地の結接糸は保温性と風合いの点で総繊度が２０〜１７０デシテックス、単糸の繊度が１〜１０デシテックス、単糸の中空率が１０〜５５％のマルチフィラメント糸であることがのぞましい。また、結接糸の素材は通常、衣料用に用いられる繊維であり、特に限定されるものではないが、上記の中空率を得るためにポリエステル繊維が好適である。
【００１０】
また、本発明の軽量保温裏地の表面層は保温性の点でウーリー糸、紡績糸、空気交絡糸、異収縮混繊糸などの嵩高糸で形成されることがこのましく、とくに風合いを良くすると同時に結接糸が表面層から飛び出すのを防ぐために総繊度が２０〜１７０デシテックス、単糸繊度０．１〜２０デシテックスのポリエステルウーリー糸で形成されることがのぞましい。
【００１１】
さらに、本発明の軽量保温編地の裏面層を形成する繊維は、着用上の快適性を得ると同時に結接糸が裏面層から飛び出すのを防ぐために１２０〜２０番手の天然繊維、合成繊維、再生繊維、半合成繊維のうちのいずれか、もしくはこれらを組み合わせた繊維であることがのぞましい。
【００１２】
本発明の軽量保温編地においては、保温性と軽量性とを両立させるという点から、厚さが０．５〜１．２ｍｍであり、かつ目付けが８０〜２００ｇ／ｍ2であることがのぞましく、より一層軽量保温効果を高めるためには、結接糸で形成される中間層の目付けが２５〜６０ｇ／ｍ2であることがのぞましい。
【００１３】
さらに、下記に定義する保温性αが１８％以上であることがよりのぞましい。保温性α：
２０℃の雰囲気温度中で１０ｃｍ四方の６５℃の熱源上に測定サンプルを置いた場合の消費電力Ｗ１（ワット）と、同じ熱源で測定サンプルを置かない場合の消費電力Ｗ０（ワット）とから下式に基づいて算出する。
保温性α＝（Ｗ０−Ｗ１）／Ｗ０×１００（％）
【００１４】
本発明の軽量保温編地を製造するには、例えば、丸編機のシリンダー側及びダイヤル側から、表面層を形成する繊維と裏面層を形成する繊維をそれぞれ供給して、結接糸でタックしながら編成すればよい。
【００１５】
【実施例】
以下、本発明を実施例をあげて詳細に説明するが、本発明はこれらによって限定されるものではない。
【００１６】
［実施例１］
丸編２３Ｇダブル機を用いて、本発明である三層構造の軽量保温編地を編成した。表面層には５６デシテックス３６フィラメントのポリエチレンテレフタレートウーリー糸、裏面層には６０番手の綿糸を使用し、結接糸には４０デシテックス１２フィラメントのポリエチレンテレフタレート中空糸（中空率３５％）を使用した。表裏の地組織を結接糸でタックしながら、図２に示す組織図の三層構造編地を得た。
【００１７】
得られた編地は、軽量性、保温性に優れ、表面タッチの柔かい編地であった。また、結接糸が表面層や裏面層から飛び出すこともなく品位も良好であった。
表１に、評価測定結果を示す。
【００１８】
［比較例１］
丸編２３Ｇダブル機を用い、図２に示す組織図に従って表面層には５６デシテックス３６フィラメントのポリエチレンテレフタレートウーリー糸、裏面層には６０番手の綿糸を使用し、結接糸には本発明に使用する中空糸と同じ見掛け繊度をもつ５６デシテックス２４フィラメントのポリエチレンテレフタレート糸（通常の非中空糸）を使用して三層編地を編成した。
【００１９】
得られた編地は、品位は良好であるものの保温性が不十分であった。
表１に、評価測定結果を示す。
【００２０】
［比較例２］
丸編機を用い、４０番手の綿糸を使用してフライス組織で編地を編成した。
得られた編地は保温性が不良であった。
表１に、評価測定結果を示す。
【００２１】
【表１】
0003880320.tif 000002
【００２２】
【発明の効果】
本発明の軽量保温編地は、保温性に優れ、かつ、軽量であるために、肌着など高い保温性を必要とする用途に利用することができる。
【図面の簡単な説明】
【図１】本発明の軽量保温編地の一例を示す側面図である。
【図２】本発明の軽量保温編地の組織図の一例である。
【符号の説明】
１  表面層
２  裏面層
３  結接糸
【図１】
0003880320.tif 000003
【図２】
0003880320.tif 000004